Brevet FR2276929A1 — publié le 19760130

La présente invention concerne des textiles enduits ignifugés qui sont constitués par un support textile doublé d'une couche de matière plastique et notamment de polyuréthane ainsi qu un procédé pour les fabriquer. Les textiles enduits de matière plastique trouvent des débouchés de plus en plus importants comme cuirs synthétiques dans les domaines de la décoration des murs, de l'ameublement et de l'industrie automobile. Parmi les différents types de textiles enduits, ceux comportant une couche de polyuréthane thermoplastique éventuellement expansée rencontrent un succès grandissant grâce au fait qu'ils présentent un aspect très proche de celui du cuir. Ces textiles enduits sont des complexes laminés qui comportent généralement un support textile, une couche d'adhésif, une couche de polyuréthane thermoplastique et généralement une couche d'un vernis de finition. Une couche de matière plastique expansée, par exemple de polyuréthane thermoplastique cellulaire, peut éventuellement être intercalée entre la couche d'adhésif et la couche de polyuréthane thermoplastique. Les applications particulières auxquelles sont destinés ces textiles enduits nécessitent évidemment que ces produits soient rigoureusement ininflam- mables et incombustibles. A cet effet, on a incorporé des agents ignifugeants dans les polyuréthanes thermoplastiques utilisés pour leur réalisation ou encore on a utilisé des supports textiles ayant subi un traitement d'ignifugation. Toutefois, l'incorporation d'additifs ignifuges dans la couche de poly uréthane thermoplastique est très délicate car elle a souvent pour conséquence de modifier fortement l'aspect final et les propriétés mécaniques de cette couche et elle ne permet pas, dès lors, la production de textiles enduits ayant un aspect et un comportement acceptables. De plus, ces additifs peuvent modifier de façon néfaste certaines propriétés de la couche de polyuréthane telles que la résistance à l'abrasion, à à la traction ou aux rayonnements ultraviolets, la flexibilité, etc. Ces propriétés sont par ailleurs indispensables pour obtenir des produits de qualité. Le recours à des supports textiles ayant subi un traitement préalable d'ignifugation est tout aussi délicat car on constate que ce traitement modifie la main du textile de'départ. De plus, ce traitement affaiblit la résistance à la rupture et au déchirement du textile et de ce fait rend sa mise en oeuvre plus difficile notamment @orsque celui-ci doit subir un traitement de grattage avant son enduction. i aTJp2ra7t dès lors qu'on nota pas pu jusqu'à présent résoudre d'une -se,r si rvle et parfaite le problème de l'ignifugation des @extiles enduit matière plastique et notamment de polyuréthane thermoplastique. La Demanderesse a maintenant découvert un textile enduit de matière plastique qui, tout en étant parfaitement ignifugé, ne présente aucun des défauts des textiles enduits de l'art antérieur. La présente invention concerne donc des textiles enduits ignifugés comprenant un support textile et une couche de matière plastique solidarisés par une couche d'adhésif, caractérisés en ce que la couche d'adhésif contient au moins un agent ignifugeant. La Demanderesse a, en effet, constaté qu'il suffit d'ignifuger de façon adéquate la couche d'adhésif entrant dans la composition des textiles enduits de matière plastique pour obtenir des produits finis offrant d'excellentes garanties de sécurité lors de leurs utilisations. La couche de matière plastique peut être quelconque. Elle peut être notamment à base d'un polymère du type vinylique. Cependant, la Demanderesse a constaté que l'ignifugation suivant l'invention est particulièrement efficace lorsque la matière plastique mise en oeuvre est un polyuréthane thermoplastique expansé ou non expansé. Les polyuréthanes thermoplastiques sont des produits bien connus. Ils sont notamment décrits au chapitre X de l'ouvrage "Polyurethane Technology" de P.F. BRUINS édité en 1965 par Interscience Publishers et sont actuellement commercialisés sous de nombreuses marques commerciales : ESTANE (B.F. GOODRICH), CAPROLAN et ELASTOLLAN (ELASTOGRAN), IMPRANIL et DESMOPAN (F. BAYER), etc. L'adhésif utilisé peut également être quelconque. La Demanderesse préfère toutefois utiliser des latex, réticulables ou non, de type acrylique ou des colles à base de polyuréthane à un ou deux composants. Les agents ignifugeants à mettre en oeuvre dans l'invention sont de préférence choisis parmi les agents ignifugeants contenant des halogènes, du phosphore, de l'azote ou de l'antimoine. Afin d'éviter toute migration de ces agents, la Demanderesse préfère utiliser des agents ignifugeants solides. Il convient évidemment que ces agents soient choisis de façon à étire suffisamment efficaces à des doses où ils ne modifient pas de manière rédhibitoire les propriétés physiques de l'adhésif et en particulier son pouvoir collant. Il convient également que ces agents soient inertes vis-à-vis de l'adhésif, de la matière plastique enduite et du support textile. A titre illustratif et non limitatif, on peut citer parmi les agents ignifugeants convenant particulièrement pour la réalisation du procédé suivant l'invention ; les precondensats d'uree et de chlorure de tétra(hydroxyméthyl) @hos@honive évent@eller@nt précipités par de l'ammoniac, l'oxyde d'antimoine, @@ @@ @@@dié@@@ @@ @@ @ @xyde, l'be@ab@@mobenzène, le pentabromotoluène, le tribror.1oaniline, les perchlorpentacyclo(décanes) et le tri(2.3.dibromo)- propylphosphate. Bien entendu, on peut utiliser simultanément plusieurs agents ignifugeants. La quantité en poids d'agent ignifugeant introduite dans l'adhésif peut varier dans de larges limites. En général, on opère de façon telle que la couche d'adhésif obtenue contienne de 5 a 70 7 en poids d'au moins un agent ignifugeant par rapport au poids de matière sèche de l'adhésif. Le support textile peut évidemment être quelconque. Il est choisi parmi les non tissés et les textiles tissés ou tricotés en fibres naturelles ou synthétiques en fonction de la destination finale du textile enduit à réaliser. La présente invention concerne également un procédé de fabrication des textiles enduits ignifugés définis ci-dessus. Le revêtement au moyen de la couche de matière plastique peut être conduit de la façon habituelle. La technique d'enduction par transfert est généralement préférée. L'agent ignifugeant peut être directement disperse dans l'adhésif au moment de l'application de celui-ci soit sur la couche de matière plastique, soit sur le support textile. En particulier, l'agent ignifugeant peut être mis en oeuvre sous forme de solution ou de dispersion aqueuse. Il peut aussi etre déposé sur la couche d'adhésif préalablement appliquée. Le procédé conforme a l'invention est en outre illustré par les exemples de réalisation pratique qui vont suivre et qui sont donnés à titre purement illustratif et non limitatif. Pour l'évaluation de la qualité de l'ignifugation, on a utilisé la norme Efotor Vehicule Safety Standard nO 302 établie par le Département des Transports des Etats-Unis dAmérique. Suivant cette norme l'échantillon à examiner est disposé horizontalement et soumis à une flamme durant 15 secondes dans des conditions bien précisées. La vitesse de combustion ne peut dépasser 4 pouces/minute (101,6 mm/min) et le matériaunepeut pas propager la flamme sur l'une ou l'autre de se faces. Exemples 1 à 5 Par la technique d'enduction par transfert, on réalise un textile enduit de polyuréthane thermoplastique comportant un support textile constitué par un satin de coton gratte (250 g/m2) et une couche de polyuréthane thermoplastique non expansé (45 g/m2)'. L'adhérence entre ces deux couches est assurée par une couche d'adhésif a base de latex à raison de 60 g de matière sèche par m2 suivant une des compositions reprises au tableau ci-contre, les proportions étant données en parties en poids. composition de l'adbesif parties en poi@s 1 2 3 4 5 latex acrylique a 50 @ de matières sèches 100 100 100 75 75 @erchlorpenta@y@lo(@@@ane @xy@e l'ant@mo@n@ oxy@@ @@ @ecabromodiphenyl@ 10 25 précondensat d'urée et de chlorure de tetra (hydroxyméthyl)phosphonium pr@cipite par NH3 25 eau 30 10 25 25 résultats suivant norme MVSS 302 mm/min # 105 50 38 35 aucune vitesse de combustion L'essai comparatif effectué avec l'adhésif de la formule 1 du tableau, c'est-à-dire avec un adhésif exempt d'agent ignifugeant, montre que le produit enduit classique ne satisfait pas à la norme utilisée. Les essais effectués suivant le procédé conforme à l'invention (adhésifs suivant formules2 à 5 du tableau) montrent que les produits obtenus suivant le procédé conforme à l'invention donnent d'excellents résultats au point de vue ignifugation. Par ailleurs, on ne distingue aucune différence en ce qui concerne les cinq échantillons obtenus au point de vue aspect et qualités. R E V E N D I C A T I O N S 1 - Textiles enduits ignifugés comprenant un support textile et une couche de matière plastique solidarisés par une couche d'adhésif caractérisés en ce que la couche d'adhésif contient au moins un agent ignifugeant. 2 - Textiles enduits ignifugés suivant la revendication 1 caractérisés en ce que la matière plastique est un polyuréthane thermoplastique. 3 - Textiles enduits ignifugés suivant la revendication 2 caractérisés en ce que le polyuréthane thermoplastique est expansé. 4 - Textiles enduits ignifugés suivant la revendication 1 caractérisés en ce que l'agent ignifugeant est choisi parmi les agents ignifugeants contenant des halogènes, du phosphore, de l'azote ou de l'antimoine. 5 - Textiles enduits ignifugés suivant la revendication 1 caractérisés en ce que l'adhésif est du type acrylique. 6 - Textiles enduits ignifugés suivant la revendication 1 caractérises en ce que la couche d'adhésif contient de 5 à 70 z en poids d'agent ignifugeant par rapport au poids de matière sèche de l'adhésif. 7 - Procédé pour la fabrication de textiles enduits ignifugés suivant la revendication 1, caractérisé en ce que l'on incorpore au moins un agent ignifugeant à un adhésif que l'on utilise pour solidariser un support textile avec une couche de matière plastique. 8 - A titre de produits industriels nouveaux, les objets fabriqués au moyen de textiles enduits ignifugés suivant l'une quelconque des revendications 1 à 6.